(57)【要約】【課題】液晶ディスプレイの視野角特性を広げる光学補償フィルムを提供すること。【解決手段】（１）液晶プレポリマー材料と前記材料と混和性であるとともに８５〜１３０℃の質量平均沸点を有する有機溶剤系とを含む異方性層をコートし、次いで、（２）前記層を乾燥させること、を含む液晶ディスプレイ装置用の光学補償フィルムの形成方法。【選択図】　　　なし【特許請求の範囲】
【請求項１】
（１）液晶プレポリマー材料と前記材料と混和性であるとともに８５〜１３０℃の質量平均沸点を有する有機溶剤系とを含む異方性層をコートし、次いで、（２）前記層を乾燥させること、を含む液晶ディスプレイ装置用の光学補償フィルムの形成方法。
【請求項２】
前記溶剤系が少なくとも２種の有機溶剤を含む請求項１記載の方法。
【請求項３】
前記溶剤系が少なくとも３種の有機溶剤を含む請求項１記載の方法。
【請求項４】
前記溶剤系が、ケトン類、アセテート類、アルコール類及び芳香族炭化水素類からなる群から選ばれる少なくとも１種の溶剤を含む請求項１記載の方法。
【請求項５】
前記溶剤系が、メチルエチルケトン、メチルプロピルケトン、アセトン、酢酸エチル、酢酸メチル若しくは酢酸ブチル、アセト酢酸メチル、エチルアルコール、メチルアルコール若しくはブチルアルコール、トルエン、クロロベンゼン、又はγ−ブチロラクトンを含む請求項１記載の方法。
【発明の詳細な説明】
【０００１】
【発明の属する技術分野】
本発明は、液晶ディスプレイ用の光学補償フィルム及び光学異方性層をコートするために特定の種類の有機溶剤を使用するそのような補償フィルムの製造方法に関する。
【０００２】
【従来の技術】
情報ディスプレイの様々な分野における液晶ディスプレイ（ＬＣＤ）用途の現在の急速な拡大は、主にディスプレイ品質の改良によるものである。コントラスト、色再現、及び安定なグレイスケール輝度は、液晶技術を用いる電子ディスプレイの重要な特性である。液晶ディスプレイのコントラストを制限する主な要因は、液晶要素又はセルを通る際に光が「漏れる」傾向である。光が漏れると、暗又は「黒」の画素状態となる。さらに、光漏れ及びそれによる液晶ディスプレイのコントラストは、ディスプレイスクリーンを観察する角度にも依存する。典型的には、最適なコントラストは、ディスプレイへの垂直入射を中心とした狭い観察角内だけで観測され、観察角が大きくなるにつれて急速に低下する。カラーディスプレイにおいて、光漏れの問題は、コントラストを低下させるだけでなく、色又は色相のシフトとそれに付随する色再現の低下をもたらす。暗状態の光漏れに加えて、典型的なツイストネマティック液晶ディスプレイにおける狭い観察角は、液晶材料の光学異方性のために観察角の関数として輝度−電圧曲線でシフトが生じることによって悪影響を受ける。
【０００３】
従って、そのようなディスプレイの品質を決める主な要因のうちの１つは、様々な視野角でのコントラスト比の変化を表す視野角特性である。広い様々な観察角で同じように画像が見えることが望ましく、この能力は液晶ディスプレイ装置で不十分な点であった。視野角特性を向上させる１つの方法は、適切な光学的特性を有する補償子（補償フィルム、リターデーションフィルム、又はリターダー（ｒｅｔａｒｄｅｒ）とも呼ばれている）を偏光子と液晶セルの間に挿入することである。様々な液晶ディスプレイ技術が、米国特許第４，７０１，０２８号（Ｃｌｅｒｃら）、第５，４１０，４２２号（Ｂｏｓ）、第５，５８３，６７９号（Ｉｔｏら）、第５，８５３，８０１号（Ｓｕｇａら）、第５，６１９，３５２号（Ｋｏｃｈら）、第５，９７８，０５５号（Ｖａｎ　Ｄｅ　Ｅｉｔｔｅら）及び第６，１９０，５９７号（Ｓｃｈａｄｔら）に開示されている。負の複屈折性を有するディスコティック液晶をベースとする米国特許第５，５８３，６７９号（Ｉｔｏら）及び第５，８５３，８０１号（Ｓｕｇａら）明細書に記載されている補償フィルムは広く使用されている。その補償フィルムは、広い観察角で高いコントラストを与えるが、Ｓａｔｏｈら（“Ｃｏｍｐａｒｉｓｏｎ　ｏｆ　ｎｅｍａｔｉｃ　ｈｙｂｒｉｄ　ａｎｄ　ｄｉｓｃｏｔｉｃ　ｈｙｂｒｉｄ　ｆｉｌｍｓ　ａｓ　ｖｉｅｗｉｎｇ　ａｎｇｌｅ　ｃｏｍｐｅｎｓａｔｏｒ　ｆｏｒＮＷ−ＴＮ−ＬＣＤｓ”，　ＳＩＤ　２０００　Ｄｉｇｅｓｔ，　ｐｐ．　３４７−３４９，　（２０００））によって開示された正の複屈折性を有する液晶材料から作られた補償子と比較して、グレーレベル画像のカラーシフトがより大きいという欠点がある。この論文には、「第２のＬＰＰ／ＬＣＰリターダーフィルムを第１のＬＣＰリターダーフィルムの上に直接コートし、最終的なワイドビューリターダー積層体の全厚はほんの数ミクロンであること」が記載されている。そのような補償フィルムは、非常にコンパクトな光学要素をもたらすが、この方法の困難な点は交差させた２枚のＬＣＰ層を、特に連続ロール・ツー・ロール（ｃｏｎｔｉｎｕｏｕｓ　ｒｏｌｌ　ｔｏ　ｒｏｌｌ）製造法で製造することである。
【０００４】
それらのフィルムは、支持体上に光配向可能なプレポリマー（ＬＰＰ）の配向層をコートし、次に透明プラスチックベース上に有機溶剤から異方性液晶プレポリマー（ＬＣＰ）をコートすることによって都合よく製造できる。有機溶剤からコートした場合に、モトル、乾燥対流気泡（ｄｒｙｉｎｇ　ｃｏｎｖｅｃｔｉｏｎ　ｃｅｌｌｓ）及び／又は忌避性（ｒｅｐｅｌｌｅｎｃｉｅｓ）として記述されるコーティング欠陥がＬＣＰリターダーフィルムに現れる。未硬化のリターダーフィルムは粘着性状態にあり、空気の流れ又は移動によるかく乱で表面厚みが不均一になる傾向がある。
【０００５】
【特許文献１】
米国特許第５，６０２，６６１号明細書
【特許文献２】
米国特許第５，８５３，８０１号明細書
【特許文献３】
米国特許第６，２１５，５３９号明細書
【０００６】
【発明が解決しようとする課題】
液晶ディスプレイ、特にツイストネマティック（ＴＮ）、スーパーツイストネマティック（ＳＴＮ）、光学補償ベンド（ＯＣＢ）、面内スイッチング（ＩＰＳ）又は垂直配向（ＶＡ）液晶ディスプレイの視野角特性を広げる光学補償子を提供することが解決しようとする課題である。
【０００７】
【課題を解決するための手段】
本発明は、（１）液晶プレポリマー材料と前記材料と混和性であるとともに８５〜１３０℃の質量平均沸点を有する有機溶剤系とを含む異方性層をコートし、次いで、（２）前記層を乾燥させること、を含む液晶ディスプレイ装置用の光学補償子の形成方法、及びその方法により製造される補償フィルムを提供する。
【０００８】
典型的には、本発明は、支持体、配向層及び異方性層を含んで成る液晶ディスプレイ用補償フィルム、並びにそのような補償子の製造方法を提供する。通常の工程として、（１）支持体上に配向層を設ける工程、（２）有機溶剤から光学異方性層をコートする工程、（３）前記光学異方性層を乾燥させる工程、が挙げられる。光学異方性層を適用するためのコーティング組成物は、有機溶剤の溶剤混合物であって、光学異方性材料と混和性であるとともに８５〜１３０℃の質量平均沸点を有するものからなるべきである。
【０００９】
この補償フィルムは、液晶ディスプレイ、特にツイストネマティック（ＴＮ）、スーパーツイストネマティック（ＳＴＮ）、光学補償ベンド（ＯＣＢ）、面内スイッチング（ＩＰＳ）又は垂直配向（ＶＡ）液晶ディスプレイの視野角特性を広げ、また、容易に製造できるものである。
【００１０】
【発明の実施の形態】
液晶ディスプレイ用の光学補償子に関する本発明を、図面を参照して以下に説明する。
図１に本発明に係る光学補償子５の略断面図を示す。この補償子は、ガラス又はポリマー等の透明材料から作られた支持体１０を含む。「支持体」という場合には、当然のことながら、支持体が、自立し、また、他の層を支持できるように、固体の機械的に強靱な層でなくてはならない。典型的な支持体は、三酢酸セルロース（ＴＡＣ）、ポリエステル、ポリカーボネート、ポリスルホン、ポリエーテルスルホン又は他の透明ポリマーから作られており、２５〜５００マイクロメートルの厚さを有する。支持体１０は、典型的には、好ましくは１０ｎｍ未満、より好ましくは５ｎｍ未満の低い面内（ｉｎ−ｐｌａｎｅ）リターデーションを有する。場合によっては、支持体１０は、１５〜１５０ｎｍのより大きな面内リターデーションを有していてもよい。典型的には、支持体１０が三酢酸セルロースから作られたものである場合には、支持体は、およそ−４０ｎｍ〜−１２０ｎｍの面外（ｏｕｔ−ｏｆ−ｐｌａｎｅ）リターデーションを有する。オン電圧を印加したときの液晶状態を補償するように補償子が設計されている場合には、これは望ましい特性である。上述の面内リターデーションは（ｎｘ−ｎｙ）ｄの絶対値として定義され、上述の面外リターデーションは［ｎｚ−（ｎｘ＋ｎｙ）／２］ｄとして定義される。屈折率ｎｘ及びｎｙは、それぞれ、支持体の面内にある遅軸及び速軸に沿う方向での屈折率であり、ｎｚは支持体の厚さ方向（Ｚ軸）に沿う屈折率であり、ｄは支持体の厚さである。支持体は、連続（ロール状の）フィルム又はウェブの形態にあることが好ましい。
支持体１０上に配向層２０が適用され、異方性層３０が層２０の上に配置される。
【００１１】
配向層２０は、様々な技術で配向させることができる。１つの例では、配向層はラビング配向可能な材料、例えばポリイミド又はポリビニルアルコールを含み、ラビング技術により配向させることができる。別の例では、配向層は剪断配向可能な材料を含み、剪断配向技術により配向させることができる。別の例では、配向層は電気的に又は磁気的に配向可能な材料を含み、電気的又は磁気的配向技術により配向させることができる。別の例では、配向層は、斜め堆積により生成されたＳｉＯｘの層であってもよい。別の例では、配向層は、光配向可能な材料を含み光配向技術により配向させることができる。光配向可能な材料としては、例えば、光異性化ポリマー、光二量化ポリマー、及び光分解ポリマーが挙げられる。好ましい態様において、光配向可能な材料は、米国特許第６，１６０，５９７号明細書に開示されているような桂皮酸誘導体である。そのような材料は、線形偏光された紫外線を選択的に照射することによって配向させると同時に架橋させることができる。
【００１２】
異方性層３０は、配向層２０の上に最初に配置される場合には典型的には液晶モノマーであり、さらなる紫外線により架橋させるか又は熱等の他の手段により重合させる。好ましい態様において、異方性層は、米国特許第６，１６０，５９７号（Ｓｃｈａｄｔら）明細書及び米国特許第５，６０２，６６１号（Ｓｃｈａｄｔら）明細書に開示されているような正の複屈折性を有するジアクリレート又はジエポキシド等の材料を含む。別の態様において、異方性層は、米国特許第５，５８３，６７９号（Ｉｔｏら）明細書に開示されているようなディスコティック液晶等の負の複屈折性を有する材料を含む。異方性層３０の光学軸は、通常、層の面に対して傾いており、厚さ方向に沿って変化する。
【００１３】
本発明に係る異方性層３０は、液晶モノマーと混和性であるとともに８５℃〜１３０℃の平均沸点を有する有機溶剤混合物を含む液体媒体から適用される。この平均沸点は、混合物中に含まれる溶剤の質量平均沸点として定義される。８５℃未満の平均沸点を有する有機混合物の場合、得られる光学異方性層では、モトル、乾燥対流気泡、忌避性等のコーティング欠陥が非常に形成されやすい。およそ１３０℃を超える沸点を有する有機溶剤混合物の場合、過剰な乾燥時間を必要とする。有機溶剤混合物が８５℃〜１２０℃の平均沸点を有することが好ましく、８５℃〜１１０℃の平均沸点を有することがより好ましい。液晶ポリマー層は、５〜１００ｃｃ／ｍ２、好ましくは１０〜５０ｃｃ／ｍ２の未乾燥被覆量で常用のコーティング法を使用して適用できる。光学異方性層の乾燥コーティング質量は１００〜１０，０００ｍｇ／ｍ２、好ましくは２５０〜２０００ｍｇ／ｍ２である。
【００１４】
本発明の異方性層をコーティングするための有機溶剤混合物としては、限定するわけではないが、ケトン類、すなわち、メチルエチルケトン、メチルプロピルケトン、アセトン等；アセテート類、すなわち酢酸エチル、酢酸メチル若しくは酢酸ブチル、アセト酢酸メチル等；アルコール類、すなわち、エチルアルコール、メチルアルコール若しくはブチルアルコール等；トルエン、クロロベンゼン、ｇ−ブチロラクトン、及びコーティング産業で通常使用されている他の有機溶剤の混合物が挙げられる。トルエンを含む混合物が特に好ましい。トルエンを含む好ましい混合物としては、例えば、（１）メチルエチルケトンとトルエンと酢酸エチルの混合物；（２）メチルエチルケトンとトルエンと酢酸プロピルの混合物、及び（３）メチルエチルケトンとトルエンの混合物が挙げられる。
【００１５】
異方性層は、界面活性剤、光安定剤及び紫外線開始剤等の添加剤を含んでもよい。この層において有用な界面活性剤としては、限定するわけではないが、フルオロ（メタ）アクリレートポリマー等の高分子フルオロケミカル；構造ＲｆＣＨ２ＣＨ２ＯＯＣ−Ｃ１７Ｈ３５又は（ＲｆＣＨ２ＣＨ２ＯＯＣ）３Ｃ３Ｈ５Ｏ（式中、ＲｆはＣＦ３ＣＦ２（ＣＦ２ＣＦ２）ｘ＝２〜４）を有するもの等のフルオロテロマー、一般構造式ＲｆＣＨ２ＣＨ２Ｏ（ＣＨ２ＣＨ２Ｏ）ｙＨ（式中、ＲｆはＣＦ３ＣＦ２（ＣＦ２ＣＦ２）ｘ＝２〜４）により表されるもの等のエトキシル化非イオン性フルオロケミカル及びフルオロシリコーン類を包含するフッ素系界面活性剤；ポリシロキサン等のシリコーン界面活性剤；ポリオキシエチレン−ラウリルエーテル界面活性剤；ソルビタンラウレート；パルミテート；及びステアレート類が挙げられる。
【００１６】
本発明に使用するのに好ましい界面活性剤はフッ素系界面活性剤である。そのような界面活性剤は、非常に低い濃度でのそれらの有効性並びにそれらの化学的及び熱的安定性のために好ましい。特に好ましいフッ素系界面活性剤は、高分子フルオロケミカル、例えばフルオロ（メタ）アクリレート類及びエトキシル化非イオン性フルオロケミカルである。フルオロ（メタ）アクリレート類の非限定的な市販されているものの例としては、Ｚｏｎｙｌ　ＦＳＧ（ＤｕＰｏｎｔ）及びＭｏｄｉｐｅｒ　Ｆ−２０２０（ＮＯＦ　Ｃｏｒｐｏｒａｔｉｏｎ）が挙げられる。エトキシル化非イオン性フルオロケミカルの非限定的な市販されているものの例としては、Ｚｏｎｙｌ　ＦＳＮ及びＺｏｎｙｌ　ＦＳＯ（ＤｕＰｏｎｔ）が挙げられる。
【００１７】
この層において有用な紫外線開始剤としては、限定するわけではないが、ベンゾフェノン及びアセトフェノン並びにそれらの誘導体等；ベンゾイン、ベンゾインエーテル類、ベンジル、ベンジルケタール類、フルオレノン、キサンタノン、α−及びβ−ナフチルカルボニル化合物及びケトン類が挙げられる。好ましい開始剤はα−ヒドロキシケトン類である。
【００１８】
異方性層は、当該異方性層を適用するために使用されるコーティング液の粘度を高めるために高分子添加剤を含んでいてもよい。
前述のこの種の補償子はある程度の望ましい光学的特性を与えるが、多くの用途、例えばツイストネマティック（ＴＮ）液晶ディスプレイ（ＬＣＤ）用の補償子としての用途では不十分である。
【００１９】
図２Ａには、本発明に係るより高性能の光学補償子６が示されている。この補償子は、第１の異方性層３０の上に第２の配向層４０と第２の異方性層５０を含む。第２の配向層４０及び第２の異方性層５０は、配向方向が異なっていてもよいことを除き、第１の配向層２０及び第１の異方性層３０と実質的に同じように作られる。説明のために、図３に示すＸＹＺ座標系８０を参照する。Ｘ及びＹ軸は、支持体７８の平面に対して平行であり、Ｚ軸は支持体７８の平面に対して垂直である。角度φは、ＸＹ平面内のＸ軸から測定され、方位角と呼ばれる。角度θは、ＸＹ平面から測定され、ティルト角と呼ばれる。
【００２０】
当然のことながら、異方性層３０及び５０のそれぞれにおける光学軸は、可変のティルト角及び／又は可変の方位角を有することができる。例えば、異方性層３０の光学軸８４は、θ１〜θ２の範囲でＺ軸に沿って可変のティルト角θを有する。別の例において、光学軸８４は、Ｚ軸に沿って一定のティルト角θを有する。すなわち、θ１＝θ２である。別の例において、光学軸８４は、ＸＺ面などの１つの面内に含まれるため、Ｚ軸に沿って一定の方位角を有する。別の例において、異方性層３０は、配向層３０によって強制される好ましい方向に沿ってそれらの界面で配向していてもよいが、光学軸８４はＺ軸に沿って可変の方位角φを有する。光学軸８４の方位角は、適切な量のキラルドーパントを異方性層３０に添加することにより変えることができる。別の例において、光学軸８４は、Ｚ軸に沿って可変のティルト角θ及び可変の方位角φを有する。異方性層３０の光学軸８４のように、異方性層５０の光学軸８６は、一定のティルト角、可変のティルト角、一定の方位角、可変の方位角、又は可変のティルト角及び可変の方位角をＺ軸に沿って有することができる。異方性層３０及び５０は、典型的には、異なる光学軸を有する。異方性層３０が、異方性層５０の各光学軸に対して、支持体平面に垂直な軸周りで直交するように配置されることが好ましい。たとえ、異方性層３０の光学軸が、異方性層５０の各（又は対応する）光学軸に対して、支持体平面に垂直な軸周りで直交していること（又は±９０°であること）が好ましいとしても、当然のことながら、２つの異方性層の光学軸の間の角度が、直交していると見なされる８５〜９５°の範囲内にあることができる。
【００２１】
図２Ａに示されているものよりも複雑な層構造を製造する場合、さらなる配向層及び異方性層をさらなる工程で適用できる。
【００２２】
図２Ｂに、本発明に係る別の光学補償子７を示す。この光学補償子において、第２の配向層４０及び第２の異方性層５０は、支持体の第１の配向層２０及び第１の異方性層３０の反対側にある。
【００２３】
図５に本発明の別の態様を示す。補償子３５０は、図５に示すように連続ロール・ツー・ロール素地上に製造できる。図５には、この方法の部分概略図が示されている。補償子３５０を形成するロール・ツー・ロール法は、光配向可能な配向層３２０を例えば周知の方法（例えば押出ホッパーコーティング、ロールコーティング、スライドホッパーコーティング又はカーテンコーティング）で溶剤中の配向可能な材料を動いている支持体３１０上にコートすることにより適用し、配向層３２０を乾燥させ、配向層３２０をロール移動方向９２に対して所定の配向方向φ９４（例示のため、φ＝９０°）で光配向し、溶剤キャリア中に重合性材料を含む異方性層３３０を配向層３２０上にコート（前述のように）し、異方性層３３０を乾燥させ、異方性層３３０を重合させて補償子の連続ウェブを形成する工程を含む。理解しやすいようにするため、図５には、配向層３２０及び異方性層３３０の部分しか示されていない。
【００２４】
１つの態様において、ロール移動方向９２に対して９０°（φ＝９０°）の方向９４で配向層をラビングすることにより配向層を配向させる。別の態様において、配向層に９０により示す線形偏光された紫外線を照射する。この紫外線は、コリメートされたものであってもされていなくてもよいが、ロールへの紫外線９０の主たる光線の投影（９４に沿う方向）は、ロール移動方向に対して９０°の角度を成す。
【００２５】
図４は、本発明に係る補償子３００を含んで成る液晶ディスプレイ７００の略図である。図４において、１つの補償子３００が第１の偏光子５００と液晶セル６００の間に配置されており、もう１つの補償子３００が第２の偏光子５５０と液晶セル６００の間に配置されている。液晶セル６００が、ツイストネマティック（ＴＮ）、スーパーツイストネマティック（ＳＴＮ）、光学補償ベンド（ＯＣＢ）、面内スイッチング（ＩＰＳ）又は垂直配向（ＶＡ）モードで動作するものであるのが好ましい。偏光子５５０と５００は、液晶セルの動作原理に応じて交差させて又は平行に配置することができる。補償子内の偏光層は、第１の偏光子５００に対して平行に、垂直に又は所定の角度を成すように配置することができる。この液晶セルは、偏光子を１つだけ必要とするであろう反射モードで動作することもできる。
【００２６】
本発明は、液晶ディスプレイ装置を含む電子画像形成装置と関連して使用することができる。この制御を達成するのに必要なエネルギーは、陰極線管等の他のディスプレイタイプで使用される発光性材料に必要とされるものよりも一般的にかなり少ない。従って、軽量で、電力消費量が少なく、動作寿命が長いことが重要な特徴である多くの用途（限定するわけではないが、デジタル時計、計算機、ポータブルコンピューター、電子ゲームを包含する）で液晶技術が使用される。
【００２７】
【実施例】
本発明を、以下の非限定的な例によって、より詳しく説明する。
三酢酸セルロール支持体上に、ＶＡＮＴＩＣＯ　Ｓｔａｒａｌｉｇｎ　２１１０（商標）及びＳｔａｒａｌｉｇｎ　２１００（商標）光配向性ビニルシンナメートポリマー（ＭＥＫとシクロヘキサノンと酢酸ｎ−プロピルの混合物中で固形分０．５％）の混合物を含む溶液をコートすることにより配向層を作製した。コーティングを８０℃で３分間乾燥させ、次に法線から２０°の傾きで３０８ｎｍの偏光（１５〜３０ｍＪ／ｃｍ２）に露光して光配向させた配向層を得た。典型的には、これによって、偏光解析法（Ｊ．Ａ．　Ｗｏｏｌｌａｍ（商標）エリプソメーター，モデルＭ２０００Ｖ）で求めた場合に３０〜１００ｎｍの層厚が生じる。
【００２８】
この配向層上に、有機溶剤中に架橋性ジアクリレートネマティック液晶混合物（５質量％）（ＶＡＮＴＩＣＯ　ＬＣＰ　４８３（商標）の３０質量％原液を希釈することにより得た）を含む光学異方性層を得るためのコーティング組成物を適用した。次に、試料を５５℃の温度で３分間加熱して、ネマティック液晶層を配向させ、溶剤を除去した。試料を室温に冷却し、異方性層を窒素雰囲気中で３６５ｎｍの光（３００〜１０００ｍＪ／ｃｍ２）に露光することにより定着した。以下の例では、平均沸点が異なる様々な溶剤混合物を光学異方性層コーティング組成物に使用した。重み付け平均沸点は、各溶剤の沸点とその溶剤の配合物中での質量割合の積の合計に等しい。各例において、乾燥した異方性層について目視評価を行った。この評価では、モトル、乾燥対流気泡及び忌避性を含む全ての明らかな欠陥を考慮した。１の等級は最も不十分な生じうる品質を示し、１０の等級は最良の生じうる品質を示す。
【００２９】
以下の例において、メチルエチルケトン（沸点８０℃）、メチルプロピルケトン（沸点１０５℃）、メチルイソブチルケトン（沸点１１８℃）、トルエン（沸点１１１℃）、酢酸ｎ−プロピル（沸点１０２℃）、及び酢酸エチル（沸点７８℃）の様々な有機溶剤混合物を光学異方性層に使用した。コーティングの組成及び得られた結果を表１に示す。
【００３０】
【表１】
2004078190.tif 000002
【００３１】
実施例は、比較例と比べて、全体的なコーティング品質の顕著な改良を示した。質量平均の溶剤沸点が８５℃〜１３０℃であった場合に、モトル、乾燥対流気泡及び忌避性を含む観察された欠陥は実質的に減少した。比較例では、２〜４の値が得られた。本発明の実施例の幾つかも４の等級と評価されたが、平均はおよそ６である。さらに、より沸点の高いものほど概してより良好な結果を与えるようである（比較例７，８及び９と実施例１，２及び３を比較）。本発明は、本明細書に示した光学補償子システムのいずれとも併用することができる。
【００３２】
本発明の態様には、
配向層が、ポリビニルシンナメート等の光配向可能な材料を含み；
補償子が透明ポリマー支持体により支持されており；
異方性層用の溶剤系の平均沸点が８５℃〜１２０℃であり；
液晶プレポリマー材料を含む層の未乾燥コーティング質量が１０〜５０ｃｃ／ｍ２であり；
液晶プレポリマー材料を含む層の乾燥コーティング質量が２５０〜２，０００ｍｇ／ｍ２であり；
液晶プレポリマー材料がジアクリレート等の架橋性材料を含み；
層が、乾燥後に、紫外線開始型架橋にかけられ；
異方性層が、ロール・ツー・ロールコーティング、スライドホッパーコーティング又はカーテンコーティングプロセスの一部として適用されるもの、が含まれる。
【００３３】
本明細書において引用した特許文献及び他の文献の全内容は、引用により本明細書に含まれていることにする。
【００３４】
本発明のさらなる態様を、特許請求の範囲の記載の態様とともに以下に示す。
［態様１］　（１）液晶プレポリマー材料と前記材料と混和性であるとともに８５〜１３０℃の質量平均沸点を有する有機溶剤系とを含む異方性層をコートし、次いで、（２）前記層を乾燥させること、を含む液晶ディスプレイ装置用の光学補償フィルムの形成方法。
［態様２］　配向層上に液晶プレポリマー層をコートする工程を含む上記態様１記載の方法。
［態様３］　前記溶剤系の平均沸点が８５〜１１０℃である上記態様１記載の方法。
［態様４］　前記溶剤系が少なくとも２種の有機溶剤を含む上記態様１記載の方法。
［態様５］　前記溶剤系が少なくとも３種の有機溶剤を含む請求項１記載の方法。
【００３５】
［態様６］　液晶プレポリマー材料及び有機溶剤系を含む前記層の未乾燥コーティング質量が５〜１００ｃｃ／ｍ２である上記態様１記載の方法。
［態様７］　液晶プレポリマー材料を含む前記層の乾燥コーティング質量が１００〜１０，０００ｍｇ／ｍ２である上記態様１記載の方法。
［態様８］　前記溶剤系が、ケトン類、アセテート類、アルコール類及び芳香族炭化水素類からなる群から選ばれる少なくとも１種の溶剤を含む請求項１記載の方法。
［態様９］　前記溶剤系がトルエンを含む上記態様１記載の方法。
［態様１０］　前記溶剤系が、メチルエチルケトン、メチルプロピルケトン、アセトン、酢酸エチル、酢酸メチル若しくは酢酸ブチル、アセト酢酸メチル、エチルアルコール、メチルアルコール若しくはブチルアルコール、トルエン、クロロベンゼン、又はγ−ブチロラクトンを含む請求項１記載の方法。
【００３６】
［態様１１］　前記溶剤系が、（１）メチルエチルケトン、トルエン及び酢酸エチル；（２）メチルエチルケトン、トルエン及び酢酸プロピル、又は（３）メチルエチルケトン及びトルエンを含む、上記態様１記載の方法。
［態様１２］　前記液晶プレポリマー材料がネマティック材料である上記態様１記載の方法。
［態様１３］　ａ）溶剤中に光配向可能なポリマーを含む配向層を透明支持体上にコートする工程；
ｂ）前記配向層を乾燥させる工程；
ｃ）前記配向層を所定の方向に光配向させる工程；
ｄ）上記態様１記載の異方性液晶層をコートする工程；
ｅ）前記異方層を乾燥させる工程；
ｆ）前記異方層を重合させる工程；及び
ｇ）工程ａ）からｆ）を繰り返す工程［ただし、工程ｆ）の異方性層の重合したものにコートするが、工程ｃ）における前記方向に対して所定の角度で前記配向層を光配向させる］；
を含む光学補償子の製造方法。
【図面の簡単な説明】
【図１】図１は、本発明の方法により製造される補償子の略断面図である。
【図２】図２Ａ及び図２Ｂは、本発明の方法により製造される様々な態様の略断面図である。
【図３】図３は、本発明の概要図である。
【図４】図４は、本発明に従って製造される補償子を組み合わせた液晶ディスプレイを示す図である。
【図５】図５は、本発明に係る補償子を製造するためのロール・ツー・ロール法を示す図である。
【符号の説明】
５，６，７，３００，３５０…補償子
１０，３１０…支持体
２０，４０…配向層
３０，５０，３３０…異方性層
７８…支持体の面
８０…ＸＹＺ座標系
８４，８６…光学軸
３２０…光配向可能な配向層
５００，５５０…偏光子
６００…液晶セル
７００…液晶ディスプレイ
【図１】
2004078190.tif 000003
【図２】
2004078190.tif 000004
【図３】
2004078190.tif 000005
【図４】
2004078190.tif 000006
【図５】
2004078190.tif 000007